(57)【要約】【課題】従来方法で得た（メタ）アクリル系共重合体溶液は、溶液重合後、溶媒を脱揮する際にベントボックスや配管内に汚れが付着したり、溶融押出時のポリマーフィルタでの濾過精製工程においてフィルタの昇圧が起こるという不都合が生じているため、これらの不都合の原因を突き止めて高効率に（メタ）アクリル系共重合体を製造する方法を提供する。【解決手段】環構造を有するビニル系単量体と（メタ）アクリル系単量体とを含む単量体成分を、ラジカル溶液重合で重合することにより（メタ）アクリル系共重合体を製造する方法であって、上記環構造を有するビニル系単量体は、その一部または全部を重合開始前に重合容器内に仕込むと共に、上記（メタ）アクリル系単量体は、（メタ）アクリル系単量体１００質量％中、７０質量％以下を重合開始前に重合容器内に仕込み、残部を逐次添加することを特徴とする（メタ）アクリル系共重合体の製造方法である。【選択図】図１
2011256263.tif 000002
【特許請求の範囲】
【請求項１】
下記式（１）〜（４）のいずれかで表される単量体および（１）で表される単量体以外の複素環とビニル基とを有する単量体よりなる群から選択される１種以上の環構造を有するビニル系単量体と、（メタ）アクリル酸エステルおよび／または下記式（５）で表される単量体とからなる（メタ）アクリル系単量体とを含む単量体成分を、ラジカル溶液重合で重合することにより（メタ）アクリル系共重合体を製造する方法であって、
上記環構造を有するビニル系単量体は、その一部または全部を重合開始前に重合容器内に仕込むと共に、
上記（メタ）アクリル系単量体は、（メタ）アクリル系単量体１００質量％中、７０質量％以下を重合開始前に重合容器内に仕込み、残部を逐次添加することを特徴とする（メタ）アクリル系共重合体の製造方法。
【化１】
2011256263.tif 000015
（上記式（１）中、Ｒ1〜Ｒ8は、水素原子または炭素数１〜２０の有機残基を表す。）
【化２】
2011256263.tif 000016
（上記式（２）中、Ｒ9〜Ｒ17は、水素原子または炭素数１〜２０の有機残基を表す。）
【化３】
2011256263.tif 000017
（上記式（３）中、Ｒ18、Ｒ19は、水素原子または炭素数１〜２０の有機残基を、ｎは１〜３の整数を表す。）
【化４】
2011256263.tif 000018
（上記式（４）中、Ｒ20〜Ｒ27は、水素原子または炭素数１〜２０の有機残基を表す。）
【化５】
2011256263.tif 000019
（上記式（５）中、Ｒ28、Ｒ29は、水素原子または炭素数１〜２０の有機残基を表す。）
【請求項２】
上記逐次添加が、分割添加または滴下である請求項１に記載の（メタ）アクリル系共重合体の製造方法。
【請求項３】
上記環構造を有するビニル系単量体と、上記（メタ）アクリル系単量体との合計１００質量％中、環構造を有するビニル系単量体が０．１〜５０質量％である請求項１または２に記載の（メタ）アクリル系共重合体の製造方法。
【請求項４】
上記式（１）〜（４）のいずれかで表される単量体および（１）で表される単量体以外の複素環とビニル基とを有する単量体よりなる群から選択される１種以上の環構造を有するビニル系単量体と、（メタ）アクリル酸エステルおよび／または上記式（５）で表される単量体とからなる（メタ）アクリル系単量体とを含む単量体成分を、ラジカル溶液重合で重合して得られる（メタ）アクリル系共重合体であって、
該共重合体の重量平均分子量をＭｗ、２４０℃でのメルトフローレイトをＭＦＲとしたときに、５１−３Ｍｗ×１０-4  ≦  ＭＦＲであることを特徴とする（メタ）アクリル系共重合体。
【請求項５】
上記環構造を有するビニル系単量体およびその分解物の含有量が合計で３０００ｐｐｍ以下である請求項４に記載の（メタ）アクリル系共重合体。
【請求項６】
重量平均分子量Ｍｗが１０万〜２０万である請求項４または５に記載の（メタ）アクリル系共重合体。
【請求項７】
上記環構造を有するビニル系単量体と、上記（メタ）アクリル系単量体との合計１００質量％中、環構造を有するビニル系単量体が０．１〜５０質量％である請求項４〜６のいずれかに記載の（メタ）アクリル系共重合体。
【発明の詳細な説明】
【技術分野】
【０００１】
本発明は、（メタ）アクリル系単量体と、環構造を有し重合速度の遅いビニル系単量体とから、高効率に共重合体を製造する方法に関する。
【背景技術】
【０００２】
高分子の配向により生じる複屈折を利用した光学部材が、画像表示分野において幅広く使用されている。従来は、トリアセチルセルロースやポリシクロオレフィン等の光の波長が短くなるほど複屈折が大きくなる樹脂が使用されてきた。本願出願人は、波長が短くなるほど複屈折が小さくなる（メタ）アクリル系樹脂（逆波長分散性樹脂）を見出し、既に出願している（特許文献１、２）。
【０００３】
上記の文献には、例えば、ビニルカルバゾール、２−（ヒドロキシメチル）アクリル酸メチルおよびメタクリル酸メチルを、重合容器内へ一括で仕込み（初期一括仕込み）、ラジカル溶液重合する方法が記載されている。
【先行技術文献】
【特許文献】
【０００４】
【特許文献１】国際公開第２００９／０８４６６３号パンフレット（製造例３等）
【特許文献２】特開２０１０−５４７８４号公報（製造例１，製造例３等）
【発明の概要】
【発明が解決しようとする課題】
【０００５】
本発明者等は、特許文献１や２に記載の発明について種々の改良を重ねているが、溶液重合後、溶媒を脱揮する際にベントボックスや配管内に汚れが付着したり、溶融押出時のポリマーフィルタでの濾過精製工程において、フィルタの昇圧が起こるという不都合が生じることが判明した。
【０００６】
そこで本発明では、上記の不都合の原因を突き止めて、高効率に（メタ）アクリル系共重合体を製造する方法を提供することを課題として掲げた。
【課題を解決するための手段】
【０００７】
本発明は、下記式（１）〜（４）のいずれかで表される単量体および（１）で表される単量体以外の複素環とビニル基とを有する単量体よりなる群から選択される１種以上の環構造を有するビニル系単量体と、（メタ）アクリル酸エステルおよび／または下記式（４）で表される単量体とからなる（メタ）アクリル系単量体とを含む単量体成分を、ラジカル溶液重合で重合することにより（メタ）アクリル系共重合体を製造する方法であって、上記環構造を有するビニル系単量体は、その一部または全部を重合開始前に重合容器内に仕込むと共に、上記（メタ）アクリル系単量体は、（メタ）アクリル系単量体１００質量％中、７０質量％以下を重合開始前に重合容器内に仕込み、残部を逐次添加することを特徴とする（メタ）アクリル系共重合体の製造方法である。
【０００８】
【化１】
2011256263.tif 000003
（上記式（１）中、Ｒ1〜Ｒ8は、水素原子または炭素数１〜２０の有機残基を表す。）
【０００９】
【化２】
2011256263.tif 000004
（上記式（２）中、Ｒ9〜Ｒ17は、水素原子または炭素数１〜２０の有機残基を表す。）
【００１０】
【化３】
2011256263.tif 000005
（上記式（３）中、Ｒ18、Ｒ19は、水素原子または炭素数１〜２０の有機残基を、ｎは１〜３の整数を表す。）
【００１１】
【化４】
2011256263.tif 000006
（上記式（４）中、Ｒ20〜Ｒ27は、水素原子または炭素数１〜２０の有機残基を表す。）
【００１２】
【化５】
2011256263.tif 000007
（上記式（５）中、Ｒ28、Ｒ29は、水素原子または炭素数１〜２０の有機残基を表す。）
【００１３】
上記逐次添加は、分割添加または滴下であることが好ましく、上記環構造を有するビニル系単量体と、上記（メタ）アクリル系単量体との合計１００質量％中、環構造を有するビニル系単量体が０．１〜５０質量％であることは、本発明の好ましい実施態様である。
【００１４】
本発明には、上記式（１）〜（４）のいずれかで表される単量体および（１）で表される単量体以外の複素環とビニル基とを有する単量体よりなる群から選択される１種以上の環構造を有するビニル系単量体と、（メタ）アクリル酸エステルおよび／または上記式（５）で表される単量体とからなる（メタ）アクリル系単量体とを含む単量体成分を、ラジカル溶液重合で重合して得られる（メタ）アクリル系共重合体であって、該共重合体の重量平均分子量をＭｗ、２４０℃でのメルトフローレイトをＭＦＲとしたときに、５１−３Ｍｗ×１０-4  ≦  ＭＦＲである（メタ）アクリル系共重合体も包含される。
【００１５】
この場合において、上記（メタ）アクリル系共重合体は、上記環構造を有するビニル系単量体およびその分解物の含有量が合計で３０００ｐｐｍ以下であることが好ましい。
【００１６】
また、上記（メタ）アクリル系共重合体の重量平均分子量Ｍｗは１０万〜２０万が好ましく、上記環構造を有するビニル系単量体と、上記（メタ）アクリル系単量体との合計１００質量％中、環構造を有するビニル系単量体が０．１〜５０質量％であることは、最も好ましい実施態様である。
【発明の効果】
【００１７】
本発明の製造方法の採用により、所望の共重合組成の（メタ）アクリル系共重合体を高い重合率で得ることができた。得られた共重合体は、上記した不都合を起こさないので、工業的生産性に優れている。得られた共重合体は、初期一括仕込みで得られる（メタ）アクリル系共重合体と同程度の分子量であっても流動性が高いため、成形性が向上することが考えられる。また、残存モノマーや不純物が少ない高純度な共重合体を得ることができた。さらに、得られた共重合体はフィルム化後の透明性に優れており、特に、ビニルカルバゾールを用いる系ではフィルムの着色度（ＹＩ）を小さくすることができた。
【００１８】
従って、本発明の製造方法は、各種ディスプレーや偏光板等に用いられる位相差フィルム等に有用な（メタ）アクリル系共重合体を製造するのに好適な方法である。
【図面の簡単な説明】
【００１９】
【図１】（メタ）アクリル系共重合体のＭｗと２４０℃でのＭＦＲとの関係を示すグラフである。
【発明を実施するための形態】
【００２０】
本発明者等は、（メタ）アクリル系共重合体を溶液重合で製造した後、溶媒を脱揮する際にベントボックスや配管内に汚れが付着したり、溶融押出時のポリマーフィルタでの濾過精製工程において、フィルタの昇圧が起こる原因について、種々検討した結果、以下の現象を突き止めた。すなわち、初期一括仕込みでラジカル溶液重合した場合、（メタ）アクリル系単量体は重合速度が速く、重合率も９５％以上と高いが、一方で、環構造を有するビニル系単量体は重合速度が遅いため、重合を終了させる時点では、環構造を有するビニル系単量体がかなり残存している。そして、溶媒を除去するために二軸脱揮装置等へ共重合体溶液を導入して、脱揮操作を２５０℃以上の高温で行うと、残存していた上記ビニル系単量体がオリゴマー化・ポリマー化して、フィルターの昇圧を招いたり、汚れとなって装置内に付着することがわかった。また、ビニルカルバゾールを用いた系で、かつ、重合後に環化工程を行う場合、残存したビニルカルバゾールが有機リン酸触媒等の環化触媒によって分解し、着色の原因になっていることもわかった。さらに、環構造を有するビニル系単量体の残存率が（メタ）アクリル系単量体よりも多いということは、所望の共重合組成の共重合体が得られていないことを示しており、このような状況を改善する必要があった。
【００２１】
そこで、本発明者等は環構造を有するビニル系単量体の重合率を高めるために、初期一括仕込みにおけるモノマー濃度を高くする検討や、後添加重合開始剤を重合後期に添加する等の検討を行ったが、重合率の向上効果はさほど見ることはできなかった。
【００２２】
さらに本発明者等が検討した結果、（メタ）アクリル系単量体の全部を初期一括仕込みするのではなく、一部または全部を分割添加すれば、環構造を有するビニル系単量体の重合率が高められることを見出し、本発明を完成した。以下、本発明を詳細に説明する。
【００２３】
本発明の製造方法では、下記式（１）〜（４）で表される単量体および（１）で表される単量体以外の複素環とビニル基とを有する単量体よりなる群から選択される１種以上の環構造を有するビニル系単量体と、（メタ）アクリル酸エステルおよび／または下記式（５）で表される単量体とからなる（メタ）アクリル系単量体とを、単量体成分の必須単量体とする。これらを共重合させるときに、前記した不都合が起こるからである。
【００２４】
【化６】
2011256263.tif 000008
（上記式（１）中、Ｒ1〜Ｒ8は、水素原子または炭素数１〜２０の有機残基を表す。）
【００２５】
【化７】
2011256263.tif 000009
（上記式（２）中、Ｒ9〜Ｒ17は、水素原子または炭素数１〜２０の有機残基を表す。）
【００２６】
【化８】
2011256263.tif 000010
（上記式（３）中、Ｒ18、Ｒ19は、水素原子または炭素数１〜２０の有機残基を、ｎは１〜３の整数を表す。）
【００２７】
【化９】
2011256263.tif 000011
（上記式（４）中、Ｒ20〜Ｒ27は、水素原子または炭素数１〜２０の有機残基を表す。）
【００２８】
【化１０】
2011256263.tif 000012
（上記式（５）中、Ｒ28、Ｒ29は、水素原子または炭素数１〜２０の有機残基を表す。）
【００２９】
［環構造を有するビニル系単量体］
環構造を有するビニル系単量体は、上記式（１）〜（４）と、（１）以外であって複素環とビニル基とを有する単量体よりなる群から選択される１種以上の単量体である。上記式（１）〜（４）中における炭素数１〜２０の有機残基とは、酸素原子を含んでいてもよく、例えば、メチル基、エチル基、プロピル基等のアルキル基；エテニル基、プロペニル基等のアルケニル基；フェニル基、ナフチル基等のアリール基；あるいはこれらのアルキル基、アルケニル基またはアリール基における水素原子の一つ以上が、ヒドロキシル基、カルボキシル基、エーテル基およびエステル基から選ばれる少なくとも１種の基により置換された基である。
【００３０】
具体的に有用なのは、式（１）の化合物に含まれるＮ−ビニルカルバゾールおよびその誘導体、式（２）の化合物に含まれるビニルアントラセンおよびその誘導体、式（３）の化合物に含まれるＮ−ビニルピロリドンおよびその誘導体、式（４）の化合物に含まれるジベンゾフルベンおよびその誘導体等である。
【００３１】
これらの中でも最も好ましいのはＮ−ビニルカルバゾールであり、大きな屈折率を有している上、ガラス転移温度を高める作用も有している。従って、フィルムとしたときの光学特性や耐熱性が向上する。
【００３２】
ただし、これらの単量体は、嵩高い環構造を有しているためか、重合速度が遅く、（メタ）アクリル系単量体が速やかに重合するのに比べて、残存モノマーになりやすい。従って、本発明の製造方法（後述）を適用する必要がある。
【００３３】
これらの単量体は、（メタ）アクリル系単量体との合計１００質量％中、０．１〜５０質量％とすることが好ましい。０．１質量％より少ないと屈折率や耐熱性の向上がほとんど望めず、５０質量％を超えると、成形加工性が乏しくなる傾向があり好ましくない。さらに好適には０．５〜３０質量％である。
【００３４】
［（メタ）アクリル系単量体］
上記環構造を有するビニル系単量体の共重合相手となるのは、（メタ）アクリル系単量体であり、この（メタ）アクリル系単量体には、（メタ）アクリル酸エステル類と、上記式（５）で表される単量体が含まれる。なお、式（５）中の炭素数１〜２０の有機残基とは、前記式（１）〜（４）における有機残基と同じ意味である。
【００３５】
（メタ）アクリル酸エステルとしては、（メタ）アクリル酸メチル、（メタ）アクリル酸エチル、（メタ）アクリル酸プロピル、（メタ）アクリル酸ｎ−ブチル、（メタ）アクリル酸イソブチル、（メタ）アクリル酸ｔ−ブチル、（メタ）アクリル酸シクロヘキシル、（メタ）アクリル酸ベンジル、（メタ）アクリル酸カルバゾイルエチル、（メタ）アクリル酸フェニル、（メタ）アクリル酸ナフチル、（メタ）アクリル酸アントラセニル、（メタ）アクリル酸イソボルニル等が挙げられる。これらは、１種のみ用いてもよいし２種以上を併用してもよい。中でも、高い透明性および耐熱性を有する光学フィルムが得られることからメタクリル酸メチルが最も好ましい。
【００３６】
また、上記式（５）で表される単量体としては、２−（ヒドロキシメチル）アクリル酸メチル、２−（ヒドロキシメチル）アクリル酸エチル、２−（ヒドロキシメチル）アクリル酸イソプロピル、２−（ヒドロキシメチル）アクリル酸ｎ−ブチル、２−（ヒドロキシメチル）アクリル酸ｔ−ブチル等が挙げられる。中でも、２−（ヒドロキシメチル）アクリル酸メチル、２−（ヒドロキシメチル）アクリル酸エチルが好ましく、高い透明性および耐熱性を有するフィルムを得ることができる。特に、２−（ヒドロキシメチル）アクリル酸メチル（ＭＨＭＡ）が好ましい。（メタ）アクリル系共重合体中におけるこれらの単量体に由来する構成単位は、後述する環化工程により、得られる分子内環化（メタ）アクリル系共重合体に正の固有複屈折を与える作用を有する。
【００３７】
（メタ）アクリル系単量体は、環構造を有するビニル系単量体との合計１００質量％中、５０〜９９．９質量％とすることが好ましい。５０質量％より少ないと、成形加工性が乏しくなる傾向があり、９９．９質量％を超えると、環構造を有するビニル系単量体の添加効果が望めないおそれがある。さらに好適には７０〜９９．５質量％である。
【００３８】
［その他の単量体］
本発明の製造方法で用いられる単量体成分には、用途に応じて、フィルムの物性をコントロールするため、その他の単量体を含めることもできる。
【００３９】
その他の単量体としては、（メタ）アクリル酸等の不飽和モノカルボン酸；（メタ）アクリル酸２−ヒドロキシエチル、（メタ）アクリル酸４−ヒドロキシブチル等のヒドロキシル基含有（メタ）アクリル酸エステル；エチレンおよびブタジエン等の脂肪族不飽和炭化水素類；塩化ビニル等の脂肪族不飽和炭化水素類のハロゲン置換体；スチレンおよびα−メチルスチレン等の芳香族不飽和炭化水素類；ビニルエーテル類；アリルアルコールと各種有機酸とのエステル類；アリルアルコールと各種アルコールとのエーテル類；アクリロニトリル等の不飽和シアン化化合物；酢酸ビニル等が挙げられる。これらは、１種のみ用いてもよいし２種以上を併用してもよい。これらのその他のモノマーは、単量体成分１００質量％中、１０質量％以内に抑えることが好ましい。１０質量％を超えると、結果的に、必須モノマー成分である環構造を有するビニル系単量体や、（メタ）アクリル系単量体の量が少なくなるため、所望の光学特性や力学的特性が得られないことがある。
【００４０】
［本発明の製造（重合）方法］
本発明では、（メタ）アクリル系共重合体をラジカル溶液重合で得るに当たり、環構造を有するビニル系単量体は、その一部または全部を重合開始前に重合容器内に仕込むと共に、上記（メタ）アクリル系単量体は、（メタ）アクリル系単量体１００質量％中、７０質量％以下を重合開始前に重合容器内に仕込み、残部の単量体成分を逐次添加するところに特徴を有している。
【００４１】
環構造を有するビニル系単量体は重合速度が遅いので、なるべく多くの量を初期仕込みし、（メタ）アクリル系単量体については、その１００質量％中３０質量％超〜１００質量％を初期仕込みではなく逐次添加すると、重合系内における（メタ）アクリル系単量体の濃度が低い状態で重合が進行することになるので、環構造を有するビニル系単量体と（メタ）アクリル系単量体とがほぼ均一な比率で共重合し、その結果、環構造を有するビニル系単量体の重合率を高めることができると考えられる。
【００４２】
上記の効果を得るためには、環構造を有するビニル系単量体の初期仕込み量を、環構造を有するビニル系単量体１００質量％中、５０質量％以上とすることが好ましく、８０質量％以上とすることがより好ましく、全量（１００質量％）とすることが最も好ましい。
【００４３】
一方、初期仕込みする（メタ）アクリル系単量体は７０質量％以下とする。６０質量％以下が好ましく、５０質量％以下がより好ましく、４０質量％以下がさらに好ましい。０質量％（全量逐次添加）も可能である。初期仕込みする（メタ）アクリル系単量体の量が多すぎると、共重合に寄与できない環構造を有するビニル系単量体の量が増えてしまうためである。
【００４４】
本発明における逐次添加とは初期仕込み以外の単量体成分を、重合容器に逐次添加することであり、どのような添加方法でも構わない。例えば、逐次添加する単量体成分の全量を３分割や４分割等に分割して、分割した分を一度に重合容器に添加する方法や、滴下する方法、あるいは分割と滴下を組み合わせた方法等がある。一定の速度で単量体成分を滴下する滴下添加が、均一な組成の共重合体が得られやすいため、好ましく採用できる。
【００４５】
単量体成分を逐次添加する際には、重合開始剤も逐次添加することが好ましい。重合開始剤と単量体成分、必要により溶媒とを混合した混合液を添加してもよいし、重合開始剤と単量体成分を別々に添加してもよい。また、初期仕込みする単量体成分と、逐次添加する単量体成分の組成は、同一でも異なっていても構わない。なお、逐次添加する単量体成分は、環構造を有するビニル系単量体と（メタ）アクリル系単量体からなる場合と、（メタ）アクリル系単量体のみからなる場合があるが、単量体成分が環構造を有するビニル系単量体と（メタ）アクリル系単量体からなる場合、環構造を有するビニル系単量体と（メタ）アクリル系単量体とを個別に異なる速度で添加することも可能である。
【００４６】
本発明では、重合に際し、重合熱の除去が容易な溶液重合を採用する。重合溶媒としては、例えば、トルエン等の芳香族炭化水素類；アセトン、メチルエチルケトン、メチルイソブチルケトン等のケトン類；酢酸エチルや酢酸ブチル等の脂肪族エステル類；メタノール、イソプロピルアルコール、ｎ−ブチルアルコール等のアルコール類等が挙げられる。これらの溶媒は、１種類のみを用いてもよく、２種類以上を適宜混合して用いることもできる。溶媒の使用量は、適宜決定すればよい。
【００４７】
重合開始剤も特に限定されず、ベンゾイルパーオキサイド、ジクミルパーオキサイド、２，５−ジメチル−２，５−ジ（ｔ−ブチルパーオキシ）ヘキサン、１，１’−ジ−ｔ−ブチルパーオキシ−３，３，５−トリメチレンシクロヘキサン、１，３−ジ−（ｔ−ブチルパーオキシ）−ジイソプロピルベンゼン、ジ−ｔ−ブチルパーオキサイド、ｔ−ブチルヒドロパーオキサイド、ｔ−ブチルヒドロパーオキシ−２−エチルヘキサノエート、ｔ−ブチルパーオキシビバレート、ｔ−アミルパーオキシ−２−エチルヘキサノエート、ｔ−アミルパーオキシイソノナノエート、ｔ−アミルヒドロパーオキサイド等の有機過酸化物を挙げることができる。これらは、１種のみを用いてもよく、２種類以上を用いても構わない。これらの中でも、ｔ−ブチルヒドロパーオキサイド、ｔ−アミルパーオキシ−２−エチルヘキサノエート、ｔ−アミルパーオキシイソノナノエートが好ましく、ｔ−アミルパーオキシ−２−エチルヘキサノエートが特に好ましい。
【００４８】
また、アゾ化合物も使用可能である。具体的には、２，２’−アゾビス（イソブチロニトリル）、２，２’−アゾビス（２−メチルブチロニトリル）、２，２’−アゾビス（２，４−ジメチルバレロニトリル）、２，２’−アゾビス（４−メトキシ−２，４−ジメチルバレロニトリル）、２，２’−アゾビス（イソ酪酸）ジメチル、４，４’−アゾビス（４−シアノ吉草酸）、２，２’−アゾビス（２−メチルプロピオンアミジン）二塩酸塩、２，２’−アゾビス［Ｎ−（２−カルボキシエチル）−２−メチルプロピオンアミジン］水和物、２，２’−アゾビス［２−（２−イミダゾリン−２−イル）プロパン］二水和物、１，１’−アゾビス（シクロヘキサン−１−カルボニトリル）を挙げることができる。アゾ化合物は１種のみを用いてもよく、２種類以上を用いても構わない。これらアゾ化合物の中では、２，２’−アゾビス（２−メチルブチロニトリル）、２，２’−アゾビス（イソ酪酸）ジメチル、２，２’−アゾビス（２−メチルプロピオンアミジン）二塩酸塩が好ましい。
【００４９】
重合開始剤の量は特に限定されないが、単量体成分１００質量部に対して０．００１〜３質量部程度が好ましい。初期仕込みと、逐次添加で、重合開始剤の種類や割合（対単量体成分）を変えてもよいし、同じでもよい。
【００５０】
重合反応温度や反応時間等の反応条件は特に限定されず、例えば、重合開始剤の種類や単量体成分の組成や量等に応じて、適宜設定すればよい。通常は、６０〜２００℃で、１時間以上、２４時間以下程度である。反応圧力も特に限定されるものではなく、常圧（大気圧）、減圧、加圧のいずれであってもよい。なお、重合反応は、窒素ガス等の不活性ガス雰囲気下で行うことが望ましい。
【００５１】
通常、重合は、初期仕込み→不活性ガス置換→昇温→重合開始剤の投入→単量体成分の残部の逐次添加の開始、という順序で行われる。重合開始剤の投入から、残部の添加を開始するまでの時間は特に限定されないが、均一な組成の共重合体を得るという目的からは、あまり間隔を空けない方が好ましく、重合開始剤の投入直後から単量体成分の残部の添加を開始することが望ましい。なお、重合開始剤は初期仕込みに加えてもよい。
【００５２】
重合のための反応混合液には、必要に応じ、連鎖移動剤、ｐＨ調整剤、緩衝材等を添加することができる。
【００５３】
重合容器としては、撹拌装置、温度センサー、冷却管、温度調節装置（加熱または冷却ジャケット等）、不活性ガス導入管、滴下ロート等を備えた反応容器（反応釜）等が使用可能である。ステンレス製であることが好ましい。
【００５４】
［分子内環化工程］
上記で得られた（メタ）アクリル系共重合体には、分子内環化工程によって、環構造を有するビニル系単量体由来の環構造とは異なる環構造を付与してもよい。耐熱性が一層向上する。このような環構造としては、例えば、ラクトン環構造、イミド環構造、ラクタム環構造、環状酸無水物構造および脂肪族炭化水素環構造を挙げることができる。
【００５５】
例えば、ラクトン環構造としては、以下の構造を例示することができる。
【００５６】
【化１１】
2011256263.tif 000013
（上記構造において、Ｒ30〜Ｒ32は、水素原子または炭素数１〜２０の有機残基を表す。）
なお、炭素数１〜２０の有機残基は、前記の例示のとおりである。
【００５７】
上記ラクトン環構造は、例えば、メタクリル酸メチル（ＭＭＡ）と２−（ヒドロキシメチル）アクリル酸メチル（ＭＨＭＡ）とを含む（メタ）アクリル系単量体を、環構造を有するビニル系単量体と共重合した後、得られた共重合体における隣り合ったＭＭＡ単位とＭＨＭＡ単位とを、加熱により脱アルコール環化縮合させて形成できる。この場合、Ｒ30は水素原子であり、Ｒ31とＲ32はメチル基である。共重合体の合成では溶液重合を採用するので、重合溶媒存在下でそのまま環化工程を行えばよい。
【００５８】
環化工程を行う際には、アルキル（アリール）亜ホスホン酸、亜リン酸モノエステルまたはジエステル、リン酸モノエステルまたはジエステル、アルキル（アリール）ホスホン酸等の有機リン化合物を触媒として用いることが好ましい。触媒として有機リン化合物を用いることにより、環化縮合反応の反応率を向上させることができる。さらに、有機リン化合物を触媒として用いることにより、後述の脱揮工程を行う場合において起こり得る分子量低下を抑制することができ、フィルムに優れた機械的強度を付与することができる。なお、この有機リン触媒が、残存しているＮ−ビニルカルバゾールに作用して分解し、分子内環化（メタ）アクリル系共重合体の着色の原因となっていたが、本発明の製造方法では残存する環構造を有するビニル系単量体の量を著しく低減させ得たので、着色度（ＹＩ）を低く抑えることができた。
【００５９】
［脱揮工程］
環化工程後、または環化工程を行わない場合は重合後、脱揮工程によって共重合体溶液の溶媒を揮散させることが好ましい。脱揮工程は、例えば、ベント付き二軸押出機等で行う。ベントは複数あるものの方が好ましい。
【００６０】
脱揮工程での加熱温度は特に限定されないが２００〜３００℃程度で減圧下（減圧度１０〜８００ｈＰａ程度）で行うとよい。脱揮工程は、酸化防止剤や、金属亜鉛等の環化触媒失活剤を添加しながら行うことが好ましい。また、重合に用いた溶媒と共沸する化合物（例えば、トルエン等に対する水）を添加しながら行ってもよい。なお、本発明の製造方法で得られた共重合体溶液や環化工程後の共重合体溶液には残存単量体が低減されているので、濾過工程での昇圧や脱揮工程での汚れの付着等の問題を起こすことは少ない。
【００６１】
脱揮工程後、分子内環化（メタ）アクリル系重合体をベント付き押出機から排出する。必要に応じてペレタイザー等を用いてペレット化するとよい。その後は、用途に応じて、ペレットと必要な添加剤等からフィルムを製造することが可能である。
【００６２】
［本発明の製造方法で得られる（メタ）アクリル系共重合体および分子内環化（メタ）アクリル系共重合体の特性］
本発明の製造方法の採用によって、得られる（メタ）アクリル系共重合体および分子内環化（メタ）アクリル系共重合体（以下、両者を併せて（メタ）アクリル系共重合体ということがある）における環構造を有するビニル系単量体の重合率を９０％以上に高めることができた。特に後述する実施例３では９９．９％という高い重合率を示した。一方、初期一括仕込みの場合は、後述する比較例で示すように８０．６〜８５．２％程度である。
【００６３】
このように環構造を有するビニル系単量体の重合率を高めることができたため、ほぼ均一な共重合組成の共重合体が得られていると考えられる。その結果、共重合組成の異なる共重合体の混合物ではＭＦＲが小さくなりがちであるのに対し、本発明の製造方法で得られた（メタ）アクリル系共重合体は同レベルの分子量であってもＭＦＲが大きく、流動性のよい成形性に優れたものとなる。この特性は、環化工程を経た分子内環化（メタ）アクリル系共重合体においても同様である。この流動特性を質量平均分子量Ｍｗと２４０℃でのＭＦＲとの関係で表すと、本発明の（メタ）アクリル系共重合体のＭｗとＭＦＲは、いずれも下式（Ａ）を満足する。
５１−３Ｍｗ×１０-4  ≦  ＭＦＲ  …（Ａ）
【００６４】
初期仕込み一括重合を行った場合、得られる（メタ）アクリル系共重合体は流動性が小さいことが本発明者等によって見出されており、上式を満足することはできない。ＭｗとＭＦＲのより好ましい関係式は、次式（Ｂ）である。
５１−３Ｍｗ×１０-4  ≦  ＭＦＲ  ≦  ７５−３Ｍｗ×１０-4…  （Ｂ）
【００６５】
図１は、後述する実施例および比較例で得られた（メタ）アクリル系共重合体のＭｗとＭＦＲをプロットしたものである。本発明例はいずれも（Ａ）式および（Ｂ）式を満足しているのに対し、比較例のプロットである比較１〜４は（Ａ）式を満たしていないことが明らかである。（Ａ）式、あるいは（Ｂ）式を満足するということは、上記の通り、Ｍｗが大きくても良好な流動性を示すということであるので成形性に優れており、しかも高Ｍｗに由来して可撓性かつ強度に優れたフィルムが得られるという効果を示す。
【００６６】
本発明の（メタ）アクリル系共重合体のＭｗは、成形性や取扱い性、フィルム物性等の観点から、１０万〜２０万程度が好適である。なお、ＭｗおよびＭＦＲの測定方法は、実施例で詳述する。
【００６７】
また、本発明の製造方法で得られる（メタ）アクリル系共重合体は、環構造を有するビニル系単量体の残存率が低い。具体的には、（メタ）アクリル系共重合体中に含まれる環構造を有するビニル系単量体およびその分解物の合計量が３０００ｐｐｍ（質量基準）以下であることが好ましい。環構造を有するビニル系単量体およびその分解物の定量は、例えば、ガスクロマトグラフィー等で行うことができる。例えば、環構造を有するビニル系単量体としてＮ−ビニルカルバゾールを用いた場合は、Ｎ−ビニルカルバゾールと、カルバゾールについて定量し、その合計が３０００ｐｐｍ以下であれば、本発明の（メタ）アクリル系共重合体に包含される。
【実施例】
【００６８】
以下実施例によって本発明を詳細に説明するが、本発明の範囲はこれら実施例のみに限定されるものではない。なお、以下では特にことわりのない場合、「％」は「質量％」を、「部」は「質量部」をそれぞれ示し、「ｐｐｍ」は質量基準である。
【００６９】
物性評価方法は、以下の通りである。
【００７０】
［Ｎ−ビニルカルバゾールの重合率］
重合溶液中の残存Ｎ−ビニルカルバゾールを、ガスクロマトグラフィー（島津製作所製：ＧＣ２０１０）で定量し、重合率を算出した。
【００７１】
［Ｍｗ］
共重合体の重量平均分子量は、ゲルパーミエーションクロマトグラフィー（ＧＰＣ）を用いて、ポリスチレン換算により求めた。測定に用いた装置および条件は以下の通りである。
システム：東ソー社製
カラム：ＴＳＫ−ＧＥＬ  ｓｕｐｅｒＨＺＭ−Ｍ  ６．０×１５０  ２本直列
ＴＳＫ−ＧＥＬ  ｓｕｐｅｒＨＺ−Ｌ  ４．６×３５  １本
リファレンスカラム：ＴＳＫ−ＧＥＬ  ｓｕｐｅｒＨ−ＲＣ  ６．０×１５０  ２本直列
溶離液：クロロホルム  流量  ０．６ｍＬ／分
カラム温度：４０℃
【００７２】
［ＭＦＲ（ｇ／１０ｍｉｎ）］
ＪＩＳ  Ｋ７２１０のメルトマスフローレイトの試験方法Ｂ法に基づき、試験温度２４０℃、荷重１０ｋｇで測定した。
【００７３】
［共重合体の着色度：ＹＩ］
共重合体をクロロホルムに溶解させ、１５％溶液とした後、このクロロホルム溶液の色相（ＹＩ）を、色差計（日本電色工業社製：ＺＥ６０００）で測定した。
【００７４】
［カルバゾールの含有量（ｐｐｍ）］
共重合体中に含まれるカルバゾール量は、ガスクロマトグラフィー（島津製作所製：ＧＣ２０１０）で求めた。
【００７５】
実施例１
撹拌装置、温度センサー、冷却管、窒素導入管、滴下ロートを備えた反応容器に、２−（ヒドロキシメチル）アクリル酸（ＭＨＭＡ）１０部、メタクリル酸メチル（ＭＭＡ）２４部、メタクリル酸ｎ−ブチル（ＢＭＡ）４部、Ｎ−ビニルカルバゾール（ＮＶＣｚ）５部およびトルエン４３部を仕込んだ。この反応容器に窒素ガスを導入しながら、１０５℃まで昇温させ、還流開始したところで、重合開始剤としてｔ−アミルパーオキシイソノナノエート（アルケマ吉富社製；「ルペロックス（登録商標）５７０」）０．０４部を添加し、同時に、ＭＨＭＡ１５部、ＭＭＡ３６部、ＢＭＡ６部、トルエン５７部およびｔ−アミルパーオキシイソノナノエート０．１７部の混合物の滴下を開始した。この混合物を８時間かけて滴下しながら、還流下、約１０５℃〜１１０℃で溶液重合を行った。
【００７６】
得られた共重合体溶液に、リン酸ステアリル（堺化学工業社製；商品名「Ｐｈｏｓｌｅｘ  Ａ−１８」）０．２部を添加し、８０℃〜１０５℃の還流下で２時間、環化縮合反応を行った。
【００７７】
次いで、得られた共重合体溶液を熱交換器に通して２４０℃まで昇温させ、バレル温度２４０℃、減圧度１３．３〜４００ｈＰａ（１０〜３００ｍｍＨｇ）、リアベント数１個およびフォアベント数４個（上流側から第１、第２、第３、第４ベントと称する）、先端部にリーフディスク型のポリマーフィルター（濾過精度５μｍ）が配置されたベントタイプスクリュー二軸押出機（Ｌ／Ｄ＝５２）に、樹脂量換算で１００部／時の処理速度で導入し、脱揮を行った。その際、別途準備しておいた酸化防止剤／環化触媒失活剤の混合溶液を１．５部／時の投入速度で第２ベントの後ろから、イオン交換水を０．５部／時の投入速度で第３ベントの後ろから、それぞれ投入した。酸化防止剤／環化触媒失活剤の混合溶液は、５部の酸化防止剤（チバ・ジャパン社製；「イルガノックス（登録商標）１０１０」；ペンタエリスリトールテトラキス[3-(3,5-ジ-t-ブチル-4-ヒドロキシフェニル)プロピオネート）と、失活剤として８０部のオクチル酸亜鉛（日本化学産業社製；「ニッカオクチクス亜鉛」３．６％）とを、トルエン６５部に溶解させて調製した。
【００７８】
上記脱揮工程後、樹脂（分子内環化メタクリル系共重合体）をペレット化して、樹脂Ｎｏ．１のペレットを得た。得られた樹脂Ｎｏ．１の物性を表１に示す。
【００７９】
得られた樹脂Ｎｏ．１のペレットを、ポリマーフィルター（濾過精度５μｍ）とＴダイを備えた単軸押出機を用いて２７０℃で溶融押出し後、急冷して、厚さ１５０μｍの未延伸フィルムを成膜した。そのまま１３０℃まで加熱して２．４倍に縦延伸を行った。得られた位相差フィルムＮｏ．１−Ｆの平均膜厚は９７μｍであった。また、全自動複屈折計（王子計測機器社製：ＫＯＢＲＡ−ＷＲ）を用いて位相差とその波長分散性を測定したところ、波長５９０ｎｍでの面内位相差は１４５ｎｍ、厚み位相差は７２ｎｍであった。また、［４４７ｎｍでの面内位相差／５９０ｎｍでの面内位相差］は０．９２、［７５０ｎｍでの面内位相差／５９０ｎｍでの面内位相差］は１．０４であった。
【００８０】
実施例２
撹拌装置、温度センサー、冷却管、窒素導入管、滴下ロートを備えた反応容器に、ＭＨＭＡ１０部、ＭＭＡ２４部、ＢＭＡ４部、ＮＶＣｚ５部およびトルエン２９部を仕込んだ。この反応容器に窒素ガスを導入しながら、１０５℃まで昇温させ、還流開始したところで、重合開始剤としてｔ−アミルパーオキシイソノナノエート０．１３部を添加し、同時に、ＭＨＭＡ１５部、ＭＭＡ３６部、ＢＭＡ６部、トルエン３８部およびｔ−アミルパーオキシイソノナノエート０．１７部の混合物の滴下を開始した。この混合物を８時間かけて滴下しながら、還流下、約１０５℃〜１１０℃で溶液重合を行った。
【００８１】
得られた共重合体溶液を用いて、実施例１と同様にして環化縮合反応を行った。また、その後、実施例１と同様にして、脱揮工程およびペレット化を行った。得られた樹脂Ｎｏ．２の物性を表１に示す。
【００８２】
実施例３
撹拌装置、温度センサー、冷却管、窒素導入管、滴下ロートを備えた反応容器に、ＭＨＭＡ１５部、ＭＭＡ２６．８部、アクリル酸メチル（ＭＡ）１０部、ＮＶＣｚ６．４部、トルエン３７部およびメタノール２部を仕込んだ。この反応容器に窒素ガスを導入しながら、９５℃まで昇温させ、還流開始したところで、重合開始剤としてｔ−アミルパーオキシ−２−エチルヘキサノエート（アルケマ吉富社製；「ルペロックス（登録商標）５７５」）０．０６部を添加し、同時に、ＭＨＭＡ１５部、ＭＭＡ２６．８部、トルエン４３部およびｔ−アミルパーオキシ−２−エチルヘキサノエート０．１５部の混合物の滴下を開始した。この混合物を８時間かけて滴下しながら、還流下、約９０℃〜１００℃で溶液重合を行った。
【００８３】
得られた共重合体溶液を用いて、実施例１と同様にして環化縮合反応を行った。また、その後、実施例１と同様にして脱揮工程およびペレット化を行った。得られた樹脂Ｎｏ．３の物性を表１に示す。
【００８４】
実施例４
撹拌装置、温度センサー、冷却管、窒素導入管、滴下ロートを備えた反応容器に、ＭＨＭＡ１３部、ＭＭＡ２２．２５部、メタクリル酸エチル（ＥＭＡ）１２．５部、ＮＶＣｚ４．５部、トルエン３２部およびメタノール２．３部を仕込んだ。この反応容器に窒素ガスを導入しながら、９５℃まで昇温させ、還流開始したところで、重合開始剤としてｔ−アミルパーオキシ−２−エチルヘキサノエート０．０３部を添加し、同時に、ＭＨＭＡ１３部、ＭＭＡ２２．２５部、ＥＭＡ１２．５部、トルエン３２部およびｔ−アミルパーオキシ−２−エチルヘキサノエート０．２４部の混合物の滴下を開始した。この混合物を８時間かけて滴下しながら、還流下、約９０℃〜１００℃で溶液重合を行い、さらに１４時間加熱撹拌して、熟成させた。
【００８５】
得られた共重合体溶液を用いて、実施例１と同様にして環化縮合反応を行った。また、その後、実施例１と同様にして脱揮工程およびペレット化を行った。得られた樹脂Ｎｏ．４の物性を表１に示す。
【００８６】
実施例５
撹拌装置、温度センサー、冷却管、窒素導入管、滴下ロートを備えた反応容器に、ＭＭＡ３８部、ＮＶＣｚ５部およびトルエン２９部を仕込んだ。この反応容器に窒素ガスを導入しながら、１０５℃まで昇温させ、還流開始したところで、重合開始剤としてｔ−アミルパーオキシイソノナノエート０．１７部を添加し、同時に、ＭＭＡ５７部、トルエン５３部およびｔ−アミルパーオキシイソノナノエート０．１７部の混合物の滴下を開始した。この混合物を８時間かけて滴下しながら、還流下、約１０５℃〜１１０℃で溶液重合を行った。
【００８７】
その後、環化工程を行うことなく、実施例１と同様にして脱揮工程およびペレット化を行った。得られた樹脂Ｎｏ．５の物性を表１に示す。
【００８８】
実施例６〜１６
実施例１の重合開始剤の量を変更した実施例６〜８により、樹脂Ｎｏ．６〜樹脂Ｎｏ．８を得た。実施例３の重合開始剤の量を変更した実施例９〜１４により、樹脂Ｎｏ．９〜樹脂Ｎｏ．１４を得た。実施例４の重合開始剤の量を変更した実施例１５、１６により、樹脂Ｎｏ．１５、樹脂Ｎｏ．１６を得た。これらの樹脂について、実施例１〜５で得られた樹脂Ｎｏ．１〜５と、後述する比較例１〜４で得られた樹脂Ｎｏ．１７〜２０（比較１、比較２、比較３、比較４）と共に、Ｍｗに対するＭＦＲをプロットしたグラフを図１に示した。
【００８９】
比較例１
撹拌装置、温度センサー、冷却管、窒素導入管、滴下ロートを備えた反応容器に、ＭＨＭＡ２５部、ＭＭＡ６０部、ＢＭＡ１０部、ＮＶＣｚ５部およびトルエン１００部を仕込んだ。この反応容器に窒素ガスを導入しながら、１０５℃まで昇温させ、還流開始したところで、重合開始剤としてｔ−アミルパーオキシイソノナノエート０．０６部を添加し、同時に、トルエン８部にｔ−アミルパーオキシイソノナノエート０．１２部を溶解させた溶液の滴下を開始した。この溶液を４時間かけて滴下しながら、還流下、約１０５℃〜１１０℃で溶液重合を行い、さらに、４時間加温して撹拌を続けた。
【００９０】
得られた共重合体溶液を用いて、実施例１と同様にして環化縮合反応を行った。また、その後、実施例１と同様にして脱揮工程およびペレット化を行った。得られた樹脂Ｎｏ．１７（比較１）の物性を表１に示す。
【００９１】
比較例２
撹拌装置、温度センサー、冷却管、窒素導入管、滴下ロートを備えた反応容器に、ＭＨＭＡ３０部、ＭＭＡ６２部、ＮＶＣｚ８部およびトルエン１００部を仕込んだ。この反応容器に窒素ガスを導入しながら、１０５℃まで昇温させ、還流開始したところで、重合開始剤としてｔ−アミルパーオキシイソノナノエート０．０６部を添加し、同時に、トルエン８部にｔ−アミルパーオキシイソノナノエート０．１２部を溶解させた溶液の滴下を開始した。この溶液を４時間かけて滴下しながら、還流下、約１０５℃〜１１０℃で溶液重合を行い、さらに、４時間加温して撹拌を続けた。
【００９２】
得られた共重合体溶液を用いて、実施例１と同様にして環化縮合反応を行った。また、その後、実施例１と同様にして脱揮工程およびペレット化を行った。得られた樹脂Ｎｏ．１８（比較２）の物性を表１に示す。
【００９３】
比較例３
撹拌装置、温度センサー、冷却管、窒素導入管、滴下ロートを備えた反応容器に、ＭＨＭＡ２２部、ＭＭＡ７１．５部、ＮＶＣｚ６．５部およびトルエン１００部を仕込んだ。この反応容器に窒素ガスを導入しながら、１００℃まで昇温させ、還流開始したところで、重合開始剤としてｔ−アミルパーオキシイソノナノエート０．０６部を添加し、同時に、トルエン８部にｔ−アミルパーオキシイソノナノエート０．１２部を溶解させた溶液の滴下を開始した。この溶液を４時間かけて滴下しながら、還流下、約１０５℃〜１１０℃で溶液重合を行い、さらに、４時間加温して撹拌を続けた。
【００９４】
得られた共重合体溶液を用いて、実施例１と同様にして環化縮合反応を行った。また、その後、実施例１と同様にして脱揮工程およびペレット化を行った。得られた樹脂Ｎｏ．１９（比較３）の物性を表１に示す。
【００９５】
比較例４
撹拌装置、温度センサー、冷却管、窒素導入管、滴下ロートを備えた反応容器に、ＭＨＭＡ２５部、ＭＭＡ４９部、ＢＭＡ２０部、ＮＶＣｚ６部およびトルエン１００部を仕込んだ。この反応容器に窒素ガスを導入しながら、１０５℃まで昇温させ、還流開始したところで、重合開始剤としてｔ−アミルパーオキシイソノナノエート０．０６部を添加し、同時に、トルエン８部にｔ−アミルパーオキシイソノナノエート０．１２部を溶解させた溶液の滴下を開始した。この溶液を４時間かけて滴下しながら、還流下、約１０５℃〜１１０℃で溶液重合を行い、さらに、４時間加温して撹拌を続けた。
【００９６】
得られた共重合体溶液を用いて、実施例１と同様にして環化縮合反応を行った。また、その後、実施例１と同様にして脱揮工程およびペレット化を行った。得られた樹脂Ｎｏ．２０（比較４）の物性を表１に示す。
【００９７】
【表１】
2011256263.tif 000014
【産業上の利用可能性】
【００９８】
本発明は、光学フィルムとして有用な、環構造を有するビニル系単量体と（メタ）アクリル系単量体を必須単量体成分とする共重合体を製造する方法として好適に使用できる。
【図１】
2011256263.tif 000020